(57)【要約】【課題】本発明は、低分子量成分の含有量が少ない高分子化合物の製造方法を提供することを目的とする。【解決手段】式（１）で表される構成単位を含む高分子化合物Ａを精製して、低分子量成分が低減された式（１）で表される構成単位を含む高分子化合物Ｂを製造する方法であって、  前記精製が、前記高分子化合物Ａ及び溶媒を含有する混合物を、吸着剤を用いてカラムクロマトグラフィ処理する工程を含み、  前記カラム中の吸着剤の充填量が、前記高分子化合物Ａ １００質量部に対して３００質量部以上であり、  前記吸着剤のメソ孔容積が、０．３〜０．７ｃｍ3／ｇである、製造方法。2020056004.tif 000017［式中、Ａｒ1及びＡｒ2は、それぞれ独立に、２価の芳香族炭化水素基、２価の複素環基等を表し、Ａｒ2が複数存在する場合、それらは各々同一又は異なっていてもよい。Ａｒ3は、１価の芳香族炭化水素基等を表す。ａは、０〜２の整数を表す。］【選択図】なし【特許請求の範囲】
【請求項１】
式（１）で表される構成単位を含む高分子化合物Ａを精製して、低分子量成分が低減された式（１）で表される構成単位を含む高分子化合物Ｂを製造する方法であって、
前記精製が、前記高分子化合物Ａ及び溶媒を含有する混合物を、吸着剤を用いてカラムクロマトグラフィ処理する工程を含み、
前記カラム中の吸着剤の充填量が、前記高分子化合物Ａ １００質量部に対して３００質量部以上であり、
前記吸着剤のメソ孔容積が、０．３〜０．７ｃｍ3／ｇである、製造方法。
2020056004.tif 000015
［式中、
Ａｒ1及びＡｒ2は、それぞれ独立に、２価の芳香族炭化水素基、２価の複素環基、又は２価の芳香族炭化水素基と２価の複素環基とが結合した２価の基を表し、これらの基は置換基を有していてもよい。Ａｒ2が複数存在する場合、それらは各々同一又は異なっていてもよい。
Ａｒ3は、１価の芳香族炭化水素基、又は１価の複素環基を表し、これらの基は置換基を有していてもよい。Ａｒ3が複数存在する場合、それらは各々同一又は異なっていてもよい。
ａは、０〜２の整数を表す。］
【請求項２】
前記吸着剤が、活性白土及び活性炭からなる群より選択される１種以上である、請求項１に記載の製造方法。
【請求項３】
前記高分子化合物Ａの重量平均分子量が、２００００を超える、請求項１又は２に記載の製造方法。
【請求項４】
前記カラムクロマトグラフィ処理する工程の後、さらに再沈殿処理する工程を含む、請求項１〜３のいずれかに記載の製造方法。
【請求項５】
式（１）で表される構成単位を有する高分子化合物Ａを精製する方法であって、
前記精製が、前記高分子化合物Ａ及び溶媒を含有する混合物を、吸着剤を用いてカラムクロマトグラフィ処理する工程を含み、
前記カラム中の吸着剤の充填量が、前記高分子化合物Ａ １００質量部に対して３００質量部以上であり、
前記吸着剤のメソ孔容積が、０．３〜０．７ｃｍ3／ｇである、精製方法。
2020056004.tif 000016
［式中、
Ａｒ1及びＡｒ2は、それぞれ独立に、２価の芳香族炭化水素基、２価の複素環基、又は２価の芳香族炭化水素基と２価の複素環基とが結合した２価の基を表し、これらの基は置換基を有していてもよい。Ａｒ2が複数存在する場合、それらは各々同一又は異なっていてもよい。
Ａｒ3は、１価の芳香族炭化水素基、又は１価の複素環基を表し、これらの基は置換基を有していてもよい。Ａｒ3が複数存在する場合、それらは各々同一又は異なっていてもよい。
ａは、０〜２の整数を表す。］
【発明の詳細な説明】
【技術分野】
【０００１】
本発明は、高分子化合物の製造方法に関する。
【背景技術】
【０００２】
有機エレクトロルミネッセンス（以下、「有機ＥＬ」とも表記する）素子等の材料として、例えば、高分子化合物が用いられている。当該素子の電気特性、寿命等を向上させるために、当該高分子化合物は低分子量成分の含有量が少ないことが望ましい。
【０００３】
高分子化合物は、例えば、遷移金属錯体の存在下、芳香族ジボロン酸と芳香族ジハロゲン化物とを鈴木カップリング反応させることにより合成することができる。しかし、この合成方法では、低分子量成分の含有量が十分に小さい高分子化合物を得ることが困難であった。
ポリマーから低分子量成分の含有量を低減させ得る方法として、例えば、特許文献１には、電荷移動特性を有する分子量フラクションを分離する方法が記載されている。特許文献２には、未精製の高分子化合物を、水中で炭素材料（活性炭等）と接触させて精製する方法が記載されている。
【先行技術文献】
【特許文献】
【０００４】
【特許文献１】特表2003-503519号公報
【特許文献２】国際公開第2011/118611号
【発明の概要】
【発明が解決しようとする課題】
【０００５】
本発明は、低分子量成分の含有量が少ない高分子化合物の製造方法を提供することを目的とする。
【課題を解決するための手段】
【０００６】
本発明者は、上記課題を解決するために鋭意研究した結果、所定のメソ孔容積を有する吸着剤を所定量用いて、高分子化合物をカラムクロマトグラフィ処理することにより、高分子化合物中の低分子量成分の含有量（質量分率）を選択的に低減できることを見出した。かかる知見に基づいて、さらに検討を加えて、本発明を完成するに至った。
本発明は、以下の［１］〜［５］を提供する。
【０００７】
［１］  式（１）で表される構成単位を含む高分子化合物Ａ（以下、高分子化合物Ａと表記する場合がある）を精製して、低分子量成分が低減された式（１）で表される構成単位を含む高分子化合物Ｂ（以下、高分子化合物Ｂと表記する場合がある）を製造する方法であって、
前記精製が、前記高分子化合物Ａ及び溶媒を含有する混合物を、吸着剤を用いてカラムクロマトグラフィ処理する工程を含み、
前記カラム中の吸着剤の充填量が、前記高分子化合物Ａ １００質量部に対して３００質量部以上であり、
前記吸着剤のメソ孔容積が、０．３〜０．７ｃｍ3／ｇである、製造方法。
2020056004.tif 000002
［式中、
Ａｒ1及びＡｒ2は、それぞれ独立に、２価の芳香族炭化水素基、２価の複素環基、又は２価の芳香族炭化水素基と２価の複素環基とが結合した２価の基を表し、これらの基は置換基を有していてもよい。Ａｒ2が複数存在する場合、それらは各々同一又は異なっていてもよい。
Ａｒ3は、１価の芳香族炭化水素基、又は１価の複素環基を表し、これらの基は置換基を有していてもよい。Ａｒ3が複数存在する場合、それらは各々同一又は異なっていてもよい。
ａは、０〜２の整数を表す。］
［２］  前記吸着剤が、活性白土及び活性炭から選択される１種以上である、［１］に記載の製造方法。
［３］  前記高分子化合物Ａの重量平均分子量が、２００００を超える、［１］又は[２]に記載の製造方法。
［４］  前記カラムクロマトグラフィ処理する工程の後、さらに再沈殿処理する工程を含む、［１］〜［３］のいずれかに記載の製造方法。
［５］  式（１）で表される構成単位を有する高分子化合物Ａを精製する方法であって、  前記精製が、前記高分子化合物Ａ及び溶媒を含有する混合物を、吸着剤を用いてカラムクロマトグラフィ処理する工程を含み、
前記カラム中の吸着剤の充填量が、前記高分子化合物Ａ １００質量部に対して３００質量部以上であり、
前記吸着剤のメソ孔容積が、０．３〜０．７ｃｍ3／ｇである、精製方法。
【発明の効果】
【０００８】
本発明の方法によれば、分子量として２００００以下の低分子量成分の含有量が十分に小さい高分子化合物を製造することができる。
【図面の簡単な説明】
【０００９】
【図１】実施例１〜３及び比較例１〜７で用いた吸着剤のメソ孔容積と得られた高分子化合物に含まれる低分子量（分子量２００００以下）成分の質量分率との関係を示すグラフである。
【発明を実施するための形態】
【００１０】
１．共通する用語の説明
本明細書において使用する用語を以下に説明する。
【００１１】
「水素原子」は、軽水素原子であっても重水素原子であってもよい。
【００１２】
「アルキル基」とは、直鎖、分岐及び環状のアルキル基を意味する。直鎖のアルキル基の炭素原子数は、通常１〜５０であり、好ましくは３〜３０であり、より好ましくは４〜２０である。分岐及び環状のアルキル基の炭素原子数は、通常３〜５０であり、好ましくは３〜３０であり、より好ましくは４〜２０である。当該アルキル基としては、例えば、メチル基、エチル基、n-プロピル基、イソプロピル基、n-ブチル基、イソブチル基、tert-ブチル基、n-ペンチル基、イソアミル基、2-エチルブチル基、n-ヘキシル基、シクロヘキシル基、n-ヘプチル基、シクロヘキシルメチル基、シクロヘキシルエチル基、n-オクチル基、2-エチルヘキシル基、3-n-プロピルヘプチル基、n-デシル基、3,7-ジメチルオクチル基、2-エチルオクチル基、2-n-ヘキシル-デシル基、n-ドデシル基等が挙げられる。
【００１３】
「アルキル基」は置換基を有していてもよく、当該置換基としては、例えば、フッ素原子、シアノ基、アリール基、１価の複素環基、アルコキシ基、アリールオキシ基、置換アミノ基、カルボキシル基、エステル化されたカルボキシル基、アルケニル基、アルキニル基、金属錯体含有基等が挙げられる。「アルキル基」はこれらの置換基から選択される１〜２０個の置換基を有していてもよい。当該置換アルキル基としては、例えば、トリフルオロメチル基、ペンタフルオロエチル基、パーフルオロブチル基、パーフルオロヘキシル基、パーフルオロオクチル基、3-フェニルプロピル基、3-(4-メチルフェニル）プロピル基、3-(3,5-ジ-n-ヘキシルフェニル)プロピル基、6-エチルオキシヘキシル基等が挙げられる。
【００１４】
「アリール基」とは、芳香族炭化水素から環を構成する炭素原子に直接結合する水素原子１個を除いた１価の基を意味する。アリール基の炭素原子数は、通常６〜６０であり、好ましくは６〜２０であり、より好ましくは６〜１０である。当該アリール基としては、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基等が挙げられる。
【００１５】
「アリール基」は置換基を有していてもよく、当該置換基としては、例えば、フッ素原子、シアノ基、アルキル基、アリール基、１価の複素環基、アルコキシ基、アリールオキシ基、置換アミノ基、カルボキシル基、エステル化されたカルボキシル基、アルケニル基、アルキニル基、金属錯体含有基等が挙げられる。「アリール基」はこれらの置換基から選択される１〜１０個の置換基を有していてもよい。当該置換アリール基としては、例えば、ペンタフルオロフェニル基、4-ヘキシルフェニル基、4-フェニルフェニル基等が挙げられる。
【００１６】
「アルコキシ基」とは、直鎖、分岐及び環状のアルコキシ基を意味する。直鎖のアルコキシ基の炭素原子数は、通常１〜４０であり、好ましくは４〜１０である。分岐及び環状のアルコキシ基の炭素原子数は、通常３〜４０であり、好ましくは４〜１０である。当該アルコキシ基としては、例えば、メトキシ基、エトキシ基、n-プロピルオキシ基、イソプロピルオキシ基、n-ブチルオキシ基、イソブチルオキシ基、tert-ブチルオキシ基、n-ペンチルオキシ基、n-ヘキシルオキシ基、シクロヘキシルオキシ基、n-ヘプチルオキシ基、n-オクチルオキシ基、2-エチルヘキシルオキシ基、n-ノニルオキシ基、n-デシルオキシ基、3,7-ジメチルオクチルオキシ基、ラウリルオキシ基等が挙げられる。
【００１７】
「アルコキシ基」は置換基を有していてもよく、当該置換基としては、例えば、フッ素原子、シアノ基、アリール基、１価の複素環基、アルコキシ基、アリールオキシ基、置換アミノ基、カルボキシル基、エステル化されたカルボキシル基、アルケニル基、アルキニル基、金属錯体含有基等が挙げられる。「アルコキシ基」はこれらの置換基から選択される１〜１０個の置換基を有していてもよい。
【００１８】
「アリールオキシ基」とは、芳香族炭化水素から環を構成する炭素原子に直接結合する水素原子１個を酸素原子に置き換えた１価の基を意味する。アリールオキシ基の炭素原子数は、通常６〜６０であり、好ましくは７〜４８である。当該アリールオキシ基としては、例えば、フェノキシ基、1-ナフチルオキシ基、2-ナフチルオキシ基、1-アントラセニルオキシ基、9-アントラセニルオキシ基、1-ピレニルオキシ基等が挙げられる。
【００１９】
「アリールオキシ基」は置換基を有していてもよく、当該置換基としては、例えば、フッ素原子、シアノ基、アルキル基、１価の複素環基、アルコキシ基、アリールオキシ基、置換アミノ基、カルボキシル基、エステル化されたカルボキシル基、アルケニル基、アルキニル基、金属錯体含有基等が挙げられる。「アリールオキシ基」はこれらの置換基から選択される１〜１０個の置換基を有していてもよい。当該置換アリールオキシ基としては、例えば、ペンタフルオロフェノキシ基、4-ヘキシルフェノキシ基、4-フェニルフェノキシ基等が挙げられる。
【００２０】
「置換アミノ基」は、２つの置換基を有するアミノ基を意味する。当該置換基としては、例えば、アルキル基、アリール基（該アリール基はアルキル基を有していてもよい）、１価の複素環基等が挙げられる。当該置換アミノ基としては、例えば、ジアルキルアミノ基、ジアリールアミノ基、ジ（モノ又はジアルキルアリール）アミノ基が挙げられ、具体的には、例えば、ジメチルアミノ基、ジエチルアミノ基、ジフェニルアミノ基、ビス(4-メチルフェニル）アミノ基、ビス（4-tert-ブチルフェニル）アミノ基、ビス（3,5-ジ-tert-ブチルフェニル）アミノ基等が挙げられる。
【００２１】
「エステル化されたカルボキシル基」とは、式：−ＣＯＯＲ'（Ｒ'は、アルキル基、アリール基、１価の複素環基等を表す。）で表される基を意味する。当該エステル化されたカルボキシル基としては、例えば、アルキルオキシカルボニル基、アリールオキシカルボニル基が挙げられ、具体的には、例えば、−ＣＯ2ＣＨ3で表される基、−ＣＯ2Ｃ2Ｈ5で表される基、−ＣＯ2Ｃ6Ｈ5で表される基等が挙げられる。
【００２２】
「アルケニル基」は、直鎖、分岐及び環状のいずれでもよい。直鎖のアルケニル基の炭素原子数は、通常２〜３０であり、好ましくは２〜２０である。分岐及び環状のアルケニル基の炭素原子数は、通常３〜３０であり、好ましくは４〜２０である。当該アルケニル基としては、例えば、ビニル基、１−プロペニル基、２−プロペニル基、２−ブテン−１−イル基、３−ブテン−１−イル基、１−シクロヘキセニル基、１−ノルボルニル基、２−ノルボルニル基等が挙げられる。
【００２３】
「アルケニル基」は置換基を有していてもよく、当該置換基としては、例えば、フッ素原子、シアノ基、アリール基、１価の複素環基、アルコキシ基、アリールオキシ基、置換アミノ基、カルボキシル基、エステル化されたカルボキシル基、金属錯体含有基等が挙げられる。「アルケニル基」はこれらの置換基から選択される１〜２０個の置換基を有していてもよい。当該置換アルケニル基としては、例えば、２−フェニルエテニル基、４−オクチル−２−フェニルエテニル基等が挙げられる。
【００２４】
「アルキニル基」は、直鎖、分岐及び環状のいずれでもよい。直鎖のアルキニル基の炭素原子数は、通常２〜３０であり、好ましくは２〜２０である。分岐及び環状のアルキニル基の炭素原子数は、通常４〜３０であり、好ましくは４〜２０である。当該アルキニル基としては、例えば、エチニル基、１−プロピニル基、２−プロピニル基、２−ブチン−１−イル基、３−ブチン−１−イル基等が挙げられる。
【００２５】
「アルキニル基」は置換基を有していてもよく、当該置換基としては、例えば、フッ素原子、シアノ基、アリール基、１価の複素環基、アルコキシ基、アリールオキシ基、置換アミノ基、カルボキシル基、エステル化されたカルボキシル基、金属錯体含有基等が挙げられる。「アルキニル基」はこれらの置換基から選択される１〜２０個の置換基を有していてもよい。当該置換アルキニル基としては、例えば、２−フェニルエチニル基、４−オクチル−２−フェニルエチニル基等が挙げられる。
【００２６】
「金属錯体含有基」は、金属原子とそれに配位する配位子とから形成される錯体を含む基を意味する。例えば、式（Ｃ−１）〜式（Ｃ−４）のいずれかで表される基が挙げられる。
【００２７】
2020056004.tif 000003
［式中、ＭはＩｒまたはＰｔである。ＭがＩｒのとき、ｍ＝２であり、ＭがＰｔのとき、ｍ＝１である。環Ａは置換基を有していてもよい窒素原子を含む環状構造を表す。環Ｂは置換基を有していてもよい炭素原子を含む環状構造を表す。Ｒは、後記と同じ意味を表す。］
【００２８】
環Ａとしては、例えば、含窒素芳香環（ピリジン等）が挙げられる。環Ｂとしては、例えば、芳香環（ベンゼン等）又は複素芳香環（ジベンゾチオフェン等）が挙げられる。環Ａ及び環Ｂは置換基を有していてもよい。環Ａ及び環Ｂはそれぞれ、例えば、フッ素原子、シアノ基、アルキル基、アリール基、１価の複素環基、アルコキシ基、アリールオキシ基、置換アミノ基、カルボキシル基、エステル化されたカルボキシル基、アルケニル基、アルキニル基等から選択される１〜４個の置換基を有していてもよい。
【００２９】
「１価の芳香族炭化水素基」とは、芳香族炭化水素から環を構成する炭素原子に直接結合する水素原子１個を除いた１価の基を意味する。芳香族炭化水素の炭素原子数は、通常６〜６０であり、好ましくは６〜２０であり、より好ましくは６〜１０である。当該１価の芳香族炭化水素基としては、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基等が挙げられる。
【００３０】
「１価の芳香族炭化水素基」は置換基を有していてもよく、当該置換基としては、例えば、ハロゲン原子（特にフッ素原子）、シアノ基、アルキル基、アリール基（当該アリール基は、アルキル基及びアルコキシ基からなる群から選ばれる１〜３個の置換基を有していてもよい）、１価の複素環基、アルコキシ基、アリールオキシ基、置換アミノ基、アルキレン基（ジメチレン基、トリメチレン基等）等が挙げられる。「１価の芳香族炭化水素基」はこれらの置換基から選択される１〜１０個の置換基を有していてもよい。当該置換された１価の芳香族炭化水素基としては、例えば、2-フェニルフェニル基、3-フェニルフェニル基、4-フェニルフェニル基、ベンゾシクロブテニル基等が挙げられる。
【００３１】
「２価の芳香族炭化水素基」とは、芳香族炭化水素から環を構成する炭素原子に直接結合する水素原子２個を除いた２価の基、及び当該２価の基からなる群から選ばれる複数個（例えば、２〜５個）が結合した２価の基を意味する。２価の芳香族炭化水素基の炭素原子数は、通常、６〜６０であり、好ましくは６〜３０であり、より好ましくは６〜１８である。当該２価の芳香族炭化水素基としては、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基等が挙げられる。
【００３２】
「２価の芳香族炭化水素基」は置換基を有していてもよく、当該置換基としては、例えば、フッ素原子、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、カルボキシル基、エステル化されたカルボキシル基、アルケニル基、アルキニル基、金属錯体含有基等が挙げられる。「２価の芳香族炭化水素基」はこれらの置換基から選択される１〜１０個の置換基を有していてもよい。当該置換基を有していてもよい２価の芳香族炭化水素基としては、例えば、式（Ａ−１）〜式（Ａ−２０）で表される基が挙げられる。
【００３３】
2020056004.tif 000004
［式中、Ｒは、水素原子、フッ素原子、シアノ基、アルキル基、アリール基、１価の複素環基、アルコキシ基、アリールオキシ基、置換アミノ基、カルボキシル基、エステル化されたカルボキシル基、アルケニル基、アルキニル基、金属錯体含有基を表す。Ｒは、置換可能な基である場合、置換基を有していてもよい。Ｒが複数存在する場合、それらは同一でも異なっていてもよい。隣接するＲ同士は互いに結合して、それぞれが結合する炭素原子と共に環を形成していてもよい。］
【００３４】
「１価の複素環基」とは、複素環式化合物から、環を構成する炭素原子又はヘテロ原子に直接結合している水素原子のうち１個の水素原子を除いた１価の基を意味する。１価の複素環基の中でも、芳香族複素環式化合物から、環を構成する炭素原子又はヘテロ原子に直接結合している水素原子のうち１個の水素原子を除いた１価の基である「１価の芳香族複素環基」が好ましい。「１価の複素環基」としては、例えば、チエニル基、ピロリル基、フリル基、ピリジル基、ピペリジル基、キノリル基、イソキノリル基、ピリミジニル基、トリアジニル基等が挙げられる。
【００３５】
「芳香族複素環式化合物」とは、例えば、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾシロール、ジベンゾホスホール等の複素環自体が芳香族性を示す化合物；フェノキサジン、フェノチアジン、ジベンゾボロール、ジベンゾシロール、ベンゾピラン等の複素環自体は芳香族性を示さなくとも、複素環に芳香環が縮環されている化合物；並びにそれらの化合物が複数結合した化合物のいずれをも意味する。
【００３６】
「１価の複素環基」は置換基を有していてもよく、当該置換基としては、例えば、ハロゲン原子（特にフッ素原子）、シアノ基、アルキル基、アリール基、１価の複素環基、アルコキシ基、アリールオキシ基、置換アミノ基、アルキレン基等が挙げられる。１価の複素環基は、これらの置換基から選択される１〜５個の置換基を有していてもよい。
【００３７】
「２価の複素環基」とは、複素環式化合物から、環を構成する炭素原子又はヘテロ原子に直接結合している水素原子のうち２個の水素原子を除いた２価の基を意味する。２価の複素環基の中でも、芳香族複素環式化合物から、環を構成する炭素原子又はヘテロ原子に直接結合している水素原子のうち２個の水素原子を除いた２価の基である「２価の芳香族複素環基」が好ましい。「２価の複素環基」としては、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾール、オキサゾール、オキサジアゾール、チアゾール、チアジアゾール等の芳香族複素環式化合物から、環を構成する炭素原子又はヘテロ原子に直接結合している水素原子のうち２個の水素原子を除いた２価の基、及び当該２価の基からなる群から選ばれる複数（例えば、２〜４個）が結合した２価の基が挙げられる。
【００３８】
「２価の複素環基」は置換基を有していてもよく、当該置換基としては、例えば、フッ素原子、シアノ基、アルキル基、アリール基、１価の複素環基、アルコキシ基、アリールオキシ基、置換アミノ基、カルボキシル基、エステル化されたカルボキシル基、アルケニル基、アルキニル基、金属錯体含有基等が挙げられる。２価の複素環基は、これらの置換基から選択される１〜５個の置換基を有していてもよい。当該置換基を有していてもよい２価の複素環基として好ましくは、式（Ａ−２１）〜式（Ａ−４５）で表される基である。
【００３９】
2020056004.tif 000005
［式中、Ｒ及びＲ’は前記と同じ意味を表す。Ｒが複数存在する場合、それらは同一でも異なっていてもよい。］
【００４０】
「２価の芳香族炭化水素基と２価の複素環基とが結合した２価の基」としては、上述した２価の芳香族炭化水素基の１個又は２個以上と、上述した２価の複素環基の１個又は２個以上とが任意に結合した２価の基を意味する。２価の芳香族炭化水素基及び２価の複素環基としては、上述したものが挙げられる。
【００４１】
「２価の芳香族炭化水素基と２価の複素環基とが結合した２価の基」は置換基を有していてもよく、その部分構造である２価の芳香族炭化水素基上には、上述した、フッ素原子、シアノ基、アルキル基、アリール基、１価の複素環基、アルコキシ基、アリールオキシ基、置換アミノ基、カルボキシル基、エステル化されたカルボキシル基、アルケニル基、アルキニル基及び金属錯体含有基から選択される１〜１０個の置換基を有していてもよく、他の部分構造である２価の複素環基上には、上述した、フッ素原子、シアノ基、アルキル基、アリール基、１価の複素環基、アルコキシ基、アリールオキシ基、置換アミノ基、カルボキシル基、エステル化されたカルボキシル基、アルケニル基、アルキニル基及び金属錯体含有基から選択される１〜５個の置換基を有していてもよい。
【００４２】
２．本発明の製造方法
本発明の製造方法は、式（１）で表される構成単位を含む高分子化合物Ａを精製して、低分子量成分が低減された式（１）で表される構成単位を有する高分子化合物Ｂを製造する方法であり、高分子化合物Ａ及び溶媒を含有する混合物を、吸着剤を用いてカラムクロマトグラフィ処理する工程を含み、前記吸着剤の充填量が、高分子化合物Ａ １００質量部に対して、３００質量部以上であり、かつ、前記吸着剤のメソ孔容積が、０．３〜０．７ｃｍ3／ｇであることを特徴としている。この製造方法により、高分子化合物Ａから低分子量成分を選択的に除去でき、低分子量成分の含有量（質量分率）の少ない高分子化合物Ｂを製造することができる。
【００４３】
２．１  吸着剤
本発明で用いる吸着剤は、メソ孔容積が、０．３〜０．７ｃｍ3／ｇである。低分子量の成分をより効率的に除去する観点からは、０．３〜０．６ｃｍ3／ｇが好ましく、０．３〜０．５ｃｍ3／ｇが更に好ましい。ここで、メソ孔とは、通常、孔径が２ｎｍ〜５０ｎｍの細孔を意味する。メソ孔容積は、窒素吸着法により測定することができる。
【００４４】
吸着剤の種類は上記メソ孔容積を有すれば特に限定はなく、例えば、粘土、活性炭、無機酸化物が挙げられる。粘土としては、例えば、活性白土、酸性白土、ベントナイト、カオリナイトが挙げられる。無機酸化物としては、例えば、活性アルミナ（AlO3）、シリカゲル（SiO2）、ケイ酸マグネシウム（MgSiO3）が挙げられる。吸着剤としては、粘土、活性炭が好ましく、活性白土、活性炭がより好ましい。吸着剤は、上記のうちから選択される１種単独、又は２種以上を組み合わせて使用することができる。
【００４５】
吸着剤の使用量は、低分子量成分を除去する観点からは、高分子化合物Ａ １００質量部に対して、５００質量部以上が好ましく、１０００質量部以上がより好ましく、１５００質量部以上がさらに好ましい。また、吸着剤の使用量は、高分子化合物Ｂの回収量を上げる観点からは、高分子化合物Ａ １００質量部に対して、１００００質量部以下が好ましく、８０００質量部以下がより好ましく、６０００質量部以下がさらに好ましく、３０００質量部以下が特に好ましい。
【００４６】
吸着剤の粒子表面の帯電の大きさを示す指標として、ゼータ電位を用いることができる。
【００４７】
吸着剤は、ｐＨ７の純水中におけるゼータ電位の絶対値が１〜７０ｍＶであることが好ましく、１５〜５０ｍＶであることがより好ましく、２０〜４０ｍＶであることがさらに好ましい。前記ゼータ電位の絶対値がかかる範囲を満たすと、低分子量成分が一層低減できる傾向がある。ここで、ゼータ電位は、電気泳動法により測定することができる。
【００４８】
吸着剤の平均粒子径は、低分子量成分を除去する観点から２０〜６５μｍが好ましく、２２〜５０μｍであることがより好ましく、２２〜４５μｍであることがよりさらに好ましく、２２〜４０μｍであることが特に好ましい。ここで平均粒子径は、体積基準の累積５０％粒子径を意味し、レーザー回折散乱式粒度分布測定装置を用いて測定することができる。
【００４９】
２．２  カラムクロマトグラフィ
本発明の製造方法では、高分子化合物Ａ及び溶媒を含有する混合物を、吸着剤を充填したカラムに通して、低分子量成分を分離及び除去するカラムクロマトグラフィ処理を用いることを特徴とする。具体的には、固定相としてカラムに充填した吸着剤を用い、移動相として高分子化合物Ａ及び溶媒を含有する混合物を用い、分離する溶質として高分子化合物Ａを用い、固定相（吸着剤）と移動相内の高分子化合物Ａとの間で生じる相互作用の違いを利用して、高分子化合物Ａ中の低分子量成分を分離及び除去する方法である。
【００５０】
吸着剤をカラムに充填する方法としては特に限定はなく、典型例として、吸着剤と溶媒を接触させ、スラリー化した後に充填する方法、固体として充填する方法、固体として充填した後に溶媒を浸漬させ吸着剤中の気体を溶媒に置換する方法等が挙げられる。低分子量成分を簡便に除去する観点からは、固体の吸着剤を充填した後に溶媒を浸漬させて吸着剤中の気体を溶媒に置換する方法が好ましい。上述したとおり、カラムに充填する吸着剤の量は、高分子化合物Ａ １００質量部に対して、３００質量部以上である。
【００５１】
カラムクロマトグラフィ処理は、通常、高分子化合物Ａ及び溶媒を含有する混合物（通常、高分子化合物Ａを含む溶液）を吸着剤及び溶媒を充填したカラムに通液することにより実施することができる。カラムを通過した溶液を回収して、低分子量成分が除去された高分子化合物Ｂを取得することができる。また、当該混合物を通液した後に、さらに溶媒（展開溶媒）を通液することもできる。さらに、カラムを通過した溶液を２以上のフラクションに分けて、低分子量成分が効果的に除去されたフラクションを集めて高分子化合物Ｂを取得することもできる。
【００５２】
カラムクロマトグラフィの処理時間としては、低分子量成分を除去する観点からは、特に限定されない。例えば、１時間以上が好ましく、２時間以上がより好ましく、３時間以上がさらに好ましい。
【００５３】
本発明の吸着剤によるカラムクロマトグラフィ処理は、上記の処理を１回、又は２回以上繰り返して実施することができる。
【００５４】
２．３  溶媒
溶媒は、式（１）で表される構成単位を含む高分子化合物Ａを溶解し得るもの、即ち、高分子化合物Ａに対する良溶媒であれば特に限定はない。
【００５５】
当該溶媒（高分子化合物Ａに対する良溶媒）は、高分子化合物Ａの特性に応じて、種々の溶媒の中から選択することができる。当該溶媒は、具体的には、高分子化合物Ａの溶解度（２０℃）が１ｇ／１００ｇ以上となる溶媒として定義することができる。
【００５６】
溶媒としては、例えば、トルエン、キシレン、メシチレン、シクロヘキシルベンゼン、テトラリン等の芳香族炭化水素溶媒；テトラヒドロフラン、１，４−ジオキサン、ジメトキシエタン、アニソール等のエーテル溶媒；Ｎ，Ｎ−ジメチルアセトアミド、Ｎ，Ｎ−ジメチルホルムアミド、Ｎ−メチル−２−ピロリドン等のアミド溶媒；メタノール、エタノール、エチレングリコール、イソプロピルアルコール、プロピレングリコール、エチレングリコールモノメチルエーテル、エチレングリコールモノブチルエーテル等のアルコール溶媒；アセトン、メチルエチルケトン、シクロペンタノン、シクロヘキサノン、メチルアミルケトン、メチルイソブチルケトン等のケトン溶媒；ペンタン、ヘキサン、ヘプタン等の脂肪族炭化水素溶媒；アセトニトリル等のニトリル溶媒；及びクロロホルム等のハロゲン化炭化水素溶媒；酢酸メチル、酢酸エチル等のエステル溶媒等が挙げられる。溶媒は、一種単独で用いても二種以上を併用してもよく、さらに水と併用してもよい。
【００５７】
これらのうち、溶媒は、芳香族炭化水素溶媒及びエーテル溶媒が好ましく、芳香族炭化水素溶媒がより好ましく、トルエン、キシレン及びメシチレンがさらに好ましい。
【００５８】
カラムクロマトグラフィ処理に用いる溶媒の使用量は、高分子化合物Ａ １００質量部に対して、通常１００〜１００００００質量部であり、好ましくは１０００〜１０００００質量部である。
【００５９】
２．４  高分子化合物Ａ
本発明の精製対象である高分子化合物は、所定のモノマーを重合して得ることができ、該モノマー由来の繰り返し単位（以下、構成単位とも表記する）を２個以上有する化合物である。具体的には、当該高分子化合物としては、例えば、前記式（１）で表される構成単位を含む高分子化合物Ａが挙げられる。式（１）で表される構成単位を含む高分子化合物Ａは、式（１）で表される構成単位を必須として含んでおり、必要に応じ、式（１）で表される構成単位以外の構成単位（例えば、アルキレン基（例えば、−(ＣＨ2)−）、−Ｏ−、−Ｓ−、−(ＣＯ)−、それらの組合せ等）を含んでいてもよい。特に、式（１）で表される構成単位からなる高分子化合物Ａが好ましい。
【００６０】
高分子化合物Ａは、分子量分布を有し、ポリスチレン換算の重量平均分子量（Ｍｗ）が、１×１０3〜１×１０8の範囲が好ましく、１×１０4〜１×１０6の範囲がより好ましく、３×１０4〜５×１０5の範囲が更に好ましい。ポリスチレン換算の重量平均分子量（Ｍｗ）及び低分子量（分子量２００００以下）成分の質量分率は、実施例の記載に従い測定することができる。
【００６１】
式（１）で表される構成単位のＡｒ1及びＡｒ2としては、２価の芳香族炭化水素基又は２価の複素環基が好ましく、２価の芳香族炭化水素基がより好ましい。これらの基は置換基（特に、アルキル基及びアリール基であり、これらの基は更に置換基を有していてもよい。）を有していてもよい。
Ａｒ1及びＡｒ2で表される２価の芳香族炭化水素基としては、式（Ａ−１）〜式（Ａ−３）、式（Ａ−８）又は式（Ａ−９）で表される基が好ましく、式（Ａ−１）又は式（Ａ−９）で表される基がより好ましい。
Ａｒ1及びＡｒ2で表される２価の複素環基としては、式（Ａ−２４）又は式（Ａ−３５）で表される基が好ましい。
式（１）中、ａは、０又は１であることが好ましい。
【００６２】
式（１）で表される構成単位の例として、式（１−１）〜式（１−２０）で表される構成単位が挙げられ、式（１−１）〜式（１−４）、式（１−９）〜式（１−１１）、式（１−１５）、式（１−１６）又は式（１−２０）で表される構成単位が好ましく、式（１−１）〜式（１−３）、式（１−９）〜式（１−１１）、式（１−１５）又は式（１−２０）で表される構成単位がより好ましい。ただし、これらの例示された構成単位に限定されるわけではない。
【００６３】
2020056004.tif 000006
［式中、Ｒは、前記と同じ意味を表す。Ｒが複数存在する場合、それらは同一でも異なっていてもよい。］
【００６４】
式（１）で表される構成単位において、Ａｒ1、Ａｒ2及びＡｒ3のうち少なくとも一つは、置換基として架橋基を含む基を有していてもよい。架橋基を含む基として、例えば、式（２）で表される基が挙げられる。
2020056004.tif 000007
［式中、Ｌは、単結合、或いは、−(ＣＨ2)−、−Ｏ−、−Ｓ−、−(ＣＯ)−、−(Ｃ6Ｈ4)−、又はこれらから選ばれる２個以上の基が結合した２価の基を表す。但し、−Ｏ−同士、−Ｓ−同士、−Ｏ−及び−Ｓ−は、互いに直接結合しない。Ｙは架橋基を表す。Ｙが複数存在する場合、それらは同一でも異なっていてもよい。］
【００６５】
Ｌとして、例えば、−（ＣＨ2）m−（ｍは０〜２０の整数を表す）、−（ＣＨ2）p−（Ｃ6Ｈ4）−（ＣＨ2）q−（ｐは０〜１０の整数を表し、ｑは０〜１０の整数を表す）、−（ＣＨ2）r−Ｏ−（ＣＨ2）s−（ｒは０〜１０の整数を表し、ｓは０〜１０の整数を表す）、−（ＣＨ2）t−（Ｃ6Ｈ4）−Ｏ−（ＣＨ2）u−（ｔは０〜１０の整数を表し、ｕは０〜１０の整数を表す）等が挙げられる。
【００６６】
Ｙで示される架橋基は、架橋基群Ａから選択される基であることが好ましい。
＜架橋基群Ａ＞
2020056004.tif 000008
［式中、これらの基はそれぞれ、アルキル基及びアリール基からなる群より選ばれる置換基を有していてもよい。ＲXLは、−(ＣＨ2)−、−Ｏ−、−Ｓ−、−(ＣＯ)−、又はこれらから選ばれる２個以上の基が結合した２価の基を表す。但し、−Ｏ−同士、−Ｓ−同士、−Ｏ−及び−Ｓ−は、互いに直接結合しない。ｎXLは、０〜５の整数を表す。ＲXLが複数存在する場合、それらは同一でも異なっていてもよく、複数存在するｎXLは、同一でも異なっていてもよい。＊はＬとの結合部位である。］
【００６７】
架橋基群Ａの中では、式（ＸＬ−１）、式（ＸＬ−７）〜式（ＸＬ−１６）、式（ＸＬ−１８）、式（ＸＬ−１９）、式（ＸＬ−２２）、又は式（ＸＬ−２３）で表される基が好ましく、式（ＸＬ−１）、式（ＸＬ−１０）、式（ＸＬ−１２）、式（ＸＬ−１６）、式（ＸＬ−１８）、又は式（ＸＬ−１９）で表される基がより好ましく、式（ＸＬ−１）、式（ＸＬ−１６）、又は式（ＸＬ−１９）で表される基がさらに好ましく、式（ＸＬ−１）又は式（ＸＬ−１６）で表される基が特に好ましい。
【００６８】
架橋基を有する単量体の具体例として、下記の式（２−１）〜式（２−３０）及び式（２'−１）〜式（２'−９）で表される構造を有する化合物が挙げられる。これらは置換基を有していてもよい。
2020056004.tif 000009
2020056004.tif 000010
【００６９】
式（１）で表される構成単位を含む高分子化合物Ａは、上記の構成単位から選ばれる１種又は２種以上の構成単位を含む高分子化合物を包含する。
【００７０】
式（１）で表される構成単位を含む高分子化合物Ａは、例えば、塩素原子又は臭素原子を含有するモノマーを重合すること、或いは、塩素原子又は臭素原子を含有するモノマーと金属化合物とをカップリング重合することにより得ることができる。重合方法として、公知の方法を採用することができ、例えば、モノマーをＳｕｚｕｋｉカップリング反応により重合する方法、Ｂｕｃｈｗａｌｄカップリング反応により重合する方法、Ｓｔｉｌｌｅカップリング反応により重合する方法、Ｋｕｍａｄａカップリング反応により重合する方法、Ｙａｍａｍｏｔｏカップリング反応により重合する方法等が挙げられるが、Ｓｕｚｕｋｉカップリング反応により重合する方法及びＢｕｃｈｗａｌｄカップリング反応により重合する方法が、構造制御のしやすさの観点から好ましい。
【００７１】
２．５  高分子化合物Ａと溶媒とを含有する混合物
高分子化合物Ａと溶媒とを含有する混合物は、通常、カラムクロマトグラフィ処理の移動相になり得る形態（例えば、液状組成物、溶液等）である。例えば、固体の高分子化合物Ａを溶媒に溶解させた溶液、単量体から重合反応して得た反応後の溶液、反応後溶液から高分子化合物を精製した精製後の溶液等が挙げられる。当該溶媒としては、前記「２．３  溶媒」の項で記載した溶媒を使用することができる。
【００７２】
当該混合物中の高分子化合物Ａの含有量（濃度）は、通常０．０１〜５０質量％であり、０．１〜１０質量％が好ましく、０．５〜５質量％がより好ましく、１〜４質量％が更に好ましい。
【００７３】
２．６  高分子化合物Ｂ
本発明の製造方法によれば、高分子化合物Ａから低分子量成分を効果的に除去して、低分子量成分の含有量が低減された高分子化合物Ｂを得ることができる。そのため、本発明の製造方法で得られる高分子化合物Ｂは、有機ＥＬ素子の材料、有機光電変換素子の材料、有機トランジスタ素子の材料等として好適に用いられる。
【００７４】
高分子化合物Ｂは、基本的に、高分子化合物Ａと同じく、式（１）で表される構成単位を含有する化合物である。しかし、高分子化合物Ｂは、低分子量成分がカラムクロマトグラフィ処理により除かれているため、高分子化合物Ａに比べて、重量平均分子量がより大きい。
【００７５】
高分子化合物Ｂのポリスチレン換算の重量平均分子量（Ｍｗ）は、２×１０3〜１×１０8の範囲が好ましく、２×１０4を超え１×１０6以下の範囲がより好ましく、４×１０4〜５×１０5の範囲が更に好ましい。なお、高分子化合物Ｂのポリスチレン換算の重量平均分子量（Ｍｗ）は、通常、２００００を超える。
【００７６】
前記カラムクロマトグラフィ処理により、得られる高分子化合物Ｂの低分子量（分子量２００００以下）成分の質量分率は、処理前の高分子化合物Ａのそれと比べて大きく低減されている。例えば、１回のカラムクロマトグラフィ処理により、得られる高分子化合物Ｂの低分子量成分の質量分率は、処理前の高分子化合物Ａのそれに対し、通常、７０％以下、さらに６５％以下、よりさらに６０％以下、特に４０％以下にまで低減される。
【００７７】
前記カラムクロマトグラフィ処理により得られた高分子化合物Ｂは、公知の方法で固体として取り出すことができる。公知の方法としては例えば、貧溶媒と接触させる再沈殿法、溶媒を減圧下取り除く方法、溶媒を加熱下留去する方法等が挙げられる。再沈殿法により得られた固体をさらに加熱し、減圧下乾燥させ、固体として取り出す方法が好ましい。ここで、前記カラムクロマトグラフィ処理をする工程の後、再沈殿法（再沈殿処理する工程）を行うことが好ましい。
【００７８】
当該再沈殿法は、通常、高分子化合物Ｂ及びその良溶媒を含む溶液に貧溶媒を接触させることにより実施することができる。例えば、高分子化合物Ｂ及びその良溶媒を含む溶液に貧溶媒を添加して撹拌する方法、貧溶媒に高分子化合物Ｂ及びその良溶媒を含む溶液を添加して撹拌する方法等が挙げられる。
【００７９】
良溶媒としては、高分子化合物Ｂの特性に応じて、種々の溶媒の中から選択することができる。例えば、前記「２．３  溶媒」の項で記載した高分子化合物Ａに対する良溶媒の中から選択することができる。これらのうち、芳香族炭化水素溶媒及びエーテル溶媒が好ましく、芳香族炭化水素溶媒がより好ましく、トルエン、キシレン及びメシチレンがさらに好ましい。良溶媒の使用量は、高分子化合物Ｂ １質量部に対して、通常、１０〜１０００質量部であり、好ましくは５０〜３００質量部である。
【００８０】
貧溶媒は、高分子化合物Ｂの溶解度（２０℃）が１ｇ／１００ｇ未満となる溶媒として定義することができる。例えば、アミド溶媒、アルコール溶媒、ケトン溶媒、脂肪族炭化水素溶媒、エステル溶媒、及びニトリル溶媒が挙げられ、アルコール溶媒が好ましい。アミド溶媒として、N-メチル-2-ピロリドン等が挙げられる。アルコール溶媒として、メタノール、エタノール、イソプロパノール等が挙げられる。ケトン溶媒として、アセトン、メチルエチルケトン等が挙げられる。エステル溶媒として、酢酸メチル、酢酸エチル等が挙げられる。中でも、メタノール、エタノール、イソプロパノール、アセトン、酢酸エチルが好ましく、メタノールがより好ましい。
【００８１】
貧溶媒の使用量は、高分子化合物Ｂ １質量部に対して、通常、１０〜１００００質量部であり、好ましくは５０〜３０００質量部である。
【００８２】
３．その他の工程
本発明の高分子化合物Ｂを製造する方法には、前記カラムクロマトグラフィ処理及び再沈殿処理以外の工程も包含し得る。例えば、重合工程；重合後の高分子化合物の末端封止工程；酸、アルカリ、水、食塩水等のうち少なくとも一種と混合し、水層と有機層に分離精製する分液工程；常圧で又は減圧しながら共沸脱水させる共沸脱水工程；ソックスレー抽出器による連続抽出工程；前記吸着剤以外の吸着剤を使用したカラムクロマトグラフィ処理により精製する工程；晶析工程等が挙げられる。
【実施例】
【００８３】
以下、本発明を更に詳細に説明するために実施例を示すが、本発明はこれらに限定されるものではない。
【００８４】
＜分子量分析＞
高分子化合物のポリスチレン換算の重量平均分子量（Ｍｗ）、分子量２００００以下成分の質量分率は、ゲルパーミエーションクロマトグラフィ（ＧＰＣ）により求めた。なお、低分子量（分子量２００００以下）成分の質量分率は、ＧＰＣで得られる高分子化合物Ａ由来のピークのうち、高分子化合物Ａ由来の全ピーク面積に対して、ポリスチレン換算分子量が２００００となる保持時間以降のピーク面積が占める割合を百分率で表した値である。
分析条件は以下の通り。
測定装置：ＨＬＣ−８３２０ＧＰＣ（東ソー（株）製）
カラム：ＰＬｇｅｌ  １０μｍ  ＭＩＸＥＤ−Ｂ（東ソー（株）製）
カラム温度：４０℃
移動相：テトラヒドロフラン
流量：０．５ｍＬ／分
検出波長：２２８ｎｍ
【００８５】
＜吸着剤のメソ孔容積＞
吸着剤のメソ孔容積は以下の通り、窒素吸着法により求めた。１２０℃で８時間真空脱気した吸着剤について、細孔分布測定装置（マイクロトラック・ベル（株）製、商品名：BELSORP-mini）を用いて、吸着温度：７７Ｋにおける窒素の吸着脱離等温線を、定容法により測定した。その脱着過程をＢａｒｒｅｔ−Ｊｏｙｎｅｒ−Ｈａｌｅｎｄａ法（Ｊｏｕｒｎａｌ  ｏｆ  ｔｈｅ  Ａｍｅｒｉｃａｎ  Ｃｈｅｍｉｃａｌ  Ｓｏｃｉｅｔｙ、１９５１年、３７３〜３８０頁）により解析し、細孔分布曲線を得た。メソ孔容積は２nm以上５０nm以下の範囲の窒素ガス脱着量を積算することにより求めた。
【００８６】
＜ゼータ電位の絶対値＞
ゼータ電位は以下の通り、電気泳動法により求めた。吸着剤を2g/Lの濃度で水に分散させ、25℃において、ゼータ電位測定装置（スペクトリス（株）製、商品名：ゼータサイザーナノZS）により測定した。なおゼータ電位は、電気泳動移動度から、Ｓｍｏｌｕｃｈｏｗｓｋｉの式を用いて解析した。
【００８７】
＜平均粒子径＞
平均粒子径は、試料を水中に入れ、ホモジナイザーで１０分間分散させた後、レーザー回折散乱式粒度分布測定装置（日機装（株）製、商品名：MT3300-EXII）で、体積基準の累積５０％粒子径を測定して求めた。
【００８８】
＜製造例１＞
特開２０１５−１１０７５１号公報の合成例１２の記載に従い、下記式（Ａ）で表される高分子化合物（Ｐ１）を製造した。Ｍｗ＝１．１５×１０5、分子量２００００以下成分の質量分率＝１１．８％であった。
2020056004.tif 000011
ｎ＝重合度
【００８９】
＜実施例１＞
製造例１で得られた高分子化合物（Ｐ１）をトルエンに溶解させ、１．３質量％溶液（３０８ｇ）を調製した。カラム管に活性白土（８０ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）を充填し、トルエン（１６０ｇ）で浸漬させた後、前記溶液を加えて通液した。得られたトルエン溶液をメタノール（２０００ｇ）に２２℃下で滴下し、さらに３０分撹拌した。析出した固体をろ過して取り出し、乾燥し、高分子化合物を固体として取得した（収率＝７７％）。得られた高分子化合物（Ｐ２）の収率＝７７％、Ｍｗ＝１．２２×１０5、分子量２００００以下成分の質量分率＝７．３％であった。
【００９０】
＜実施例２＞
活性白土（８０ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）に代えて、活性炭（８０ｇ、純正化学（株）製、メソ孔容積＝０．３２ｃｍ3／ｇ、ゼータ電位の絶対値＝３１．２ｍＶ、平均粒子径＝２４．２μｍ）とした以外は、実施例１と同様に処理を行った。得られた高分子化合物（Ｐ２）の収率＝５６％、Ｍｗ＝１．２６×１０5、分子量２００００以下成分の質量分率＝６．９％であった。
【００９１】
＜実施例３＞
活性白土（８０ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）に代えて、活性白土（８０ｇ、富士フイルム和光純薬（株）製、メソ孔容積＝０．３９ｃｍ3／ｇ、ゼータ電位の絶対値＝３５．５ｍＶ、平均粒子径＝２９．１μｍ）とした以外は、実施例１と同様に処理を行った。得られた高分子化合物（Ｐ２）の収率＝８０％、Ｍｗ＝１．２１×１０5、分子量２００００以下成分の質量分率＝７．７％であった。
【００９２】
＜比較例１＞
製造例１で得られた高分子化合物（Ｐ１）をトルエンに溶解させ、１．３質量％溶液（３０８ｇ）を調製した。この溶液に活性白土（８ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）と、トルエン（１６０ｇ）を添加し、３０分間撹拌した。その後活性白土をろ過して除き、得られた溶液をメタノール（２０００ｇ）に２２℃下で滴下し、さらに３０分撹拌した。析出した固体をろ過して取り出し、乾燥し、高分子化合物を固体として取得した。得られた高分子化合物（Ｐ２）の収率＝７７％、Ｍｗ＝１．１６×１０5、分子量２００００以下成分の質量分率＝１１．２％であった。
なお、上記の条件で活性白土の使用量のみを増やして実施すると、撹拌が困難になるとともに、ろ過の際に溶液の排出性が悪くなった。
【００９３】
＜比較例２＞
活性白土（８０ｇ、水澤化学工業（株）社製、活性白土Ｖ２、メソ孔容積＝０．４８ｃｍ3／ｇ、ゼータ電位の絶対値＝３５．７ｍＶ、平均粒子径＝２８．１μｍ）に代えて、酸性白土（８０ｇ、水澤化学工業（株）製、酸性白土♯３００、メソ孔容積＝０．２８ｃｍ3／ｇ、ゼータ電位の絶対値＝３５．０ｍＶ、平均粒子径＝２１．０μｍ）とした以外は、実施例１と同様に処理を行った。得られた高分子化合物（Ｐ２）の収率＝７６％、Ｍｗ＝１．１６×１０5、分子量２００００以下成分の質量分率＝１１．６％であった。
【００９４】
＜比較例３＞
活性白土（８０ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）に代えて、活性アルミナ（８０ｇ、和光純薬工業（株）製、メソ孔容積＝０．２７ｃｍ3／ｇ、ゼータ電位の絶対値＝３１．３ｍＶ、平均粒子径＝４６．１μｍ）とした以外は、実施例１と同様に処理を行った。得られた高分子化合物（Ｐ２）の収率＝１５％、Ｍｗ＝１．１６×１０5、分子量２００００以下成分の質量分率＝１１．５％であった。
【００９５】
＜比較例４＞
活性白土（８０ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）に代えて、シリカゲル（８０ｇ、Ｍｅｒｃｋ社製、メソ孔容積＝０．７２ｃｍ3／ｇ、ゼータ電位の絶対値＝３５．７ｍＶ、平均粒子径＝１３７．０μｍ）とした以外は、実施例１と同様に処理を行った。得られた高分子化合物（Ｐ２）の収率＝７７％、Ｍｗ＝１．１５×１０5、分子量２００００以下成分の質量分率＝１１．８％であった。
【００９６】
＜比較例５＞
活性白土（８０ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）に代えて、シリカゲル（８０ｇ、和光純薬工業（株）製、ワコーゲルＣ３００、メソ孔容積＝０．７８ｃｍ3／ｇ、ゼータ電位の絶対値＝３２．６ｍＶ、平均粒子径＝６７．５μｍ）とした以外は、実施例１と同様に処理を行った。得られた高分子化合物（Ｐ２）の収率＝８２％、Ｍｗ＝１．１６×１０5、分子量２００００以下成分の質量分率＝１１．４％であった。
【００９７】
＜比較例６＞
活性白土（８０ｇ、水澤化学工業（株）製、活性白土Ｖ２、メソ孔容積＝０．４８ｃｍ3／ｇ、ゼータ電位の絶対値＝３５．７ｍＶ、平均粒子径＝２８．１μｍ）に代えて、活性炭（８０ｇ、大阪ガスケミカル（株）製、カルボラフィン、メソ孔容積＝１．４９ｃｍ3／ｇ、ゼータ電位の絶対値＝９．４ｍＶ、平均粒子径＝４５．６μｍ）とした以外は、実施例１と同様に処理を行った。得られた高分子化合物（Ｐ２）の収率＝６９％、Ｍｗ＝１．１８×１０5、分子量２００００以下成分の質量分率＝１０．５％であった。
【００９８】
＜比較例７＞
製造例１で得られた高分子化合物（Ｐ１）をトルエンに溶解させ、１．３質量％溶液（３０８ｇ）を調製した。この溶液にトルエン（１６０ｇ）を添加し、３０分間撹拌した。得られた溶液をメタノール（２０００ｇ）に２２℃下で滴下し、さらに３０分撹拌した。析出した固体をろ過して取り出し、乾燥し、高分子化合物を固体として取得した。得られた高分子化合物（Ｐ２）の収率＝９５％、Ｍｗ＝１．１５×１０5、分子量２００００以下成分の質量分率＝１１．８％であった。
【００９９】
【表１】
2020056004.tif 000012
【０１００】
表１に示すように、本発明の製造方法を採用する実施例１〜３では、それ以外の製造方法を採用する比較例１〜７に比べて、高分子化合物中の低分子量成分の含有量を十分に小さくできることが明らかとなった。
【０１０１】
なお、実施例１〜３及び比較例１〜７では、低分子量（分子量２００００以下）成分の質量分率は、すべて再沈殿処理を行った後の高分子化合物（Ｐ２）を用いて測定されている。比較例７より、再沈殿処理自体では低分子量成分の質量分率が１１．８％のまま変化していないことから、所定の吸着剤を所定量用いてカラムクロマトグラフィ処理する本発明の方法が、高分子化合物中の低分子量成分の質量分率を低減する効果に大きく寄与していることが理解できる。
【０１０２】
＜製造例２＞
特開２０１２−０３６３８８号公報の実施例４の記載に従い、下記式（Ｂ）で表される高分子化合物（Ｐ３）を製造した。Ｍｗ＝１．１８×１０5、分子量２００００以下成分の質量分率＝８．５％であった。
2020056004.tif 000013
ｎ＝重合度
【０１０３】
＜実施例４＞
製造例２で得られた高分子化合物（Ｐ３）をトルエンに溶解させ、１．０質量％溶液（４００ｇ）を調製した。カラム管に活性炭（８０ｇ、大阪ガスケミカル（株）製、白鷺Ｍ、メソ孔容積＝０．３３ｃｍ3／ｇ、ゼータ電位の絶対値＝２０．３ｍＶ、平均粒子径＝４２．４μｍ）を充填し、トルエン（１６０ｇ）で浸漬させた後、前記溶液を加えて通液した。得られたトルエン溶液をメタノール（２０００ｇ）に２２℃下で滴下し、さらに３０分撹拌した。析出した固体をろ過して取り出し、乾燥し、高分子化合物を固体として取得した。得られた高分子化合物（Ｐ４）の収率＝２５％、Ｍｗ＝１．４９×１０5、分子量２００００以下成分の質量分率＝１．２％であった。
【０１０４】
＜比較例８＞
製造例２で得られた高分子化合物（Ｐ３）をトルエンに溶解させ、１．０質量％溶液（４００ｇ）を調製した。この溶液にトルエン（１６０ｇ）を添加し、３０分間撹拌した。得られた溶液をメタノール（２０００ｇ）に２２℃下で滴下し、さらに３０分撹拌した。析出した固体をろ過して取り出し、乾燥し、高分子化合物を固体として取得した。得られた高分子化合物（Ｐ４）の収率＝９９％、Ｍｗ＝１．１８×１０5、分子量２００００以下成分の質量分率＝８．７％であった。
【０１０５】
＜比較例９＞
活性炭（８０ｇ、大阪ガスケミカル（株）製、白鷺Ｍ、メソ孔容積＝０．３３ｃｍ3／ｇ、ゼータ電位の絶対値＝２０．３ｍＶ、平均粒子径＝４２．４μｍ）に代えて、シリカゲル（８０ｇ、Ｍｅｒｃｋ社製、メソ孔容積＝０．７２ｃｍ3／ｇ、ゼータ電位の絶対値＝３５．７ｍＶ、平均粒子径＝１３７．０μｍ）とした以外は、実施例４と同様に処理を行った。得られた高分子化合物（Ｐ４）の収率＝９９％、Ｍｗ＝１．１８×１０5、分子量２００００以下成分の質量分率＝８．７％であった。
【０１０６】
＜比較例１０＞
活性炭（８０ｇ、大阪ガスケミカル（株）製、白鷺Ｍ、メソ孔容積＝０．３３ｃｍ3／ｇ、ゼータ電位の絶対値＝２０．３ｍＶ、平均粒子径＝４２．４μｍ）に代えて、酸性白土（８０ｇ、水澤化学工業（株）製、酸性白土♯３００、メソ孔容積＝０．２８ｃｍ3／ｇ、ゼータ電位の絶対値＝３５．０ｍＶ、平均粒子径＝２１．０μｍ）とした以外は、実施例４と同様に処理を行った。得られた高分子化合物（Ｐ４）の収率＝９８％、Ｍｗ＝１．１８×１０5、分子量２００００以下成分の質量分率＝８．７％であった。
【０１０７】
【表２】
2020056004.tif 000014
【０１０８】
表２に示すように、本発明の製造方法を採用する実施例４では、それ以外の製造方法を採用する比較例８〜１０に比べて、高分子化合物中の低分子量成分の含有量を十分に小さくできることが明らかとなった。
【産業上の利用可能性】
【０１０９】
本発明の製造方法によれば、低分子量成分の含有量が十分に小さい高分子化合物を製造することができる。得られた高分子化合物は、有機ＥＬ素子等の材料として好適に用いられる。
【図１】
2020056004.tif 000018